(57)【要約】【課題】耐擦傷性に優れる親水性シリカ多孔質膜を有し、該親水性シリカ多孔質膜を有することで長時間の屋外環境暴露時においても低ヘイズを維持することのできる、信頼性の高い光学部材を提供する。【解決手段】  本発明に係る親水性シリカ多孔質膜は、基材の、膜厚が３５０ｎｍ以上９００ｎｍ以下の親水性シリカ多孔質膜であって、５５０ｎｍの波長を有する光の屈折率が１．２３０以上１．２６０以下であり、且つ２級水酸基を有する炭素数が５または６のグリコールエーテルおよび２級水酸基を有する炭素数がヒドロキシ酸エステルからなる群から選ばれる少なくとも１つの化合物を０．５ｍｇ／ｃｍ３以上２．０ｍｇ／ｃｍ３以下の範囲で含むことを特徴とする親水性シリカ多孔質膜である。【選択図】図１
2019211662.tif 000002
【特許請求の範囲】
【請求項１】
基材の上の、膜厚が３５０ｎｍ以上９００ｎｍ以下の親水性シリカ多孔質膜であって、
５５０ｎｍの波長を有する光の屈折率が１．２３０以上１．２６０以下であり、且つ
２級水酸基を有する炭素数が５または６のグリコールエーテルおよび２級水酸基を有する炭素数が４のヒドロキシ酸エステルからなる群から選ばれる少なくとも１つの化合物を０．５ｍｇ／ｃｍ３以上２．０ｍｇ／ｃｍ３以下の範囲で含むことを特徴とする、
親水性シリカ多孔質膜。
【請求項２】
前記化合物が、１−プロポキシ−２−プロパノール、１−エトキシ−２−プロパノール、および乳酸メチルからなる群から選ばれることを特徴とする、請求項１に記載の親水性シリカ多孔質膜。
【請求項３】
二酸化ケイ素からなる鎖状粒子を含むことを特徴とする、請求項１または２に記載の親水性シリカ多孔質膜。
【請求項４】
前記二酸化ケイ素からなる鎖状粒子が、平均粒子径が１０ｎｍ以上５０ｎｍ以下の二酸化ケイ素の中実粒子からなる鎖状粒子であることを特徴とする、請求項３に記載の親水性シリカ多孔質膜。
【請求項５】
前記二酸化ケイ素からなる鎖状粒子同士の接点が、バインダーで結合された部分を含むことを特徴とする、請求項３または４に記載の親水性シリカ多孔質膜。
【請求項６】
前記バインダーが、シロキサン結合を含んでいることを特徴とする、請求項５に記載の親水性シリカ多孔質膜。
【請求項７】
空隙を有していることを特徴とする、請求項１から６のいずれか１項に記載の親水性シリカ多孔質膜。
【請求項８】
前記基材の近傍の空隙率が、表面近傍の空隙率よりも大きいことを特徴とする、請求項７に記載の親水性シリカ多孔質膜。
【請求項９】
前記基材がポリカーボネート樹脂からなることを特徴とする、請求項１から８のいずれか１項に記載の親水性シリカ多孔質膜。
【請求項１０】
請求項１乃至９のいずれか１項に記載の親水性シリカ多孔質膜を有することを特徴とする、光学部材。
【請求項１１】
前記光学部材がカメラ用カバーであることを特徴とする、請求項１０に記載の光学部材。
【請求項１２】
前記光学部材が光学フィルムであることを特徴とする、請求項１０に記載の光学部材。
【請求項１３】
請求項１０に記載の光学部材を有することを特徴とする、光学機器。
【請求項１４】
前記光学機器が監視カメラであることを特徴とする、請求項１３に記載の光学機器。
【請求項１５】
前記光学機器がディスプレイであることを特徴とする、請求項１３に記載の光学機器。
【請求項１６】
基材の上に二酸化ケイ素からなる鎖状粒子を含む分散液を塗布する塗工工程と、
前記分散液の塗膜を乾燥させる乾燥工程と、
を含む、膜厚が３５０ｎｍ以上９００ｎｍ以下の親水性シリカ多孔質膜の製造方法であって、
前記分散液が、２級水酸基を有する炭素数が５または６のグリコールエーテルおよび２級水酸基を有する炭素数が４のヒドロキシ酸エステルからなる群から選ばれる少なくとも１つの化合物を含み、
前記乾燥工程が、前記化合物を０．５ｍｇ／ｃｍ３以上２．０ｍｇ／ｃｍ３以下の範囲で親水性シリカ多孔質膜が含むように行われることを特徴とする、
親水性シリカ多孔質膜の製造方法。
【請求項１７】
前記分散液がアルコキシシランの加水分解縮合物をさらに含むことを特徴とする、請求項１６に記載の親水性シリカ多孔質膜の製造方法。
【請求項１８】
前記アルコキシシランの加水分解縮合物がシロキサン結合を含み、前記分散液中の前記アルコキシシランの加水分解縮合物の含有量が、前記二酸化ケイ素からなる粒子に対してケイ素原子に換算して３ｗｔ％以上１５ｗｔ％以下であることを特徴とする、請求項１７に記載の親水性シリカ多孔質膜の製造方法。
【請求項１９】
前記二酸化ケイ素からなる鎖状粒子が、平均粒子径が１０ｎｍ以上５０ｎｍ以下の二酸化ケイ素の中実粒子からなる鎖状粒子であることを特徴とする、請求項１６から１８のいずれか１項に記載の親水性シリカ多孔質膜。
【発明の詳細な説明】
【技術分野】
【０００１】
本発明は、親水性シリカ多孔質膜、並びに親水性シリカ多孔質膜を用いた光学部材および光学機器に関する。
【背景技術】
【０００２】
現在、店舗、ホテル、銀行、駅などの様々な場所において防犯等の目的により監視カメラが使用されている。監視カメラ本体には様々な環境からの保護を目的としてカメラカバーが取り付けられており、透明性や耐衝撃性の観点からアクリル樹脂やポリカーボネート樹脂が基材の材料として用いられている。監視カメラは、屋外に設置される場合も多く、雨天時は水滴が球状にカメラカバーに付着し撮影画像に悪影響を及ぼす。そのため、カメラカバー表面に親水膜を形成し、水滴が付着した際にも水滴を液膜化させることで、雨天時の撮影画像への悪影響を軽減する技術が知られている。
【０００３】
特許文献１には、樹脂基材上に鎖状のシリカ粒子と加水分解性有機珪素化合物を含むシリカ混合物を加水分解および脱水縮合により固化させることにより、密着性および耐擦傷性に優れた親水膜を形成する発明が記載されている。
【先行技術文献】
【特許文献】
【０００４】
【特許文献１】特開２００７−２４２７５９号公報
【発明の概要】
【発明が解決しようとする課題】
【０００５】
特許文献１に記載の発明では、シリカ粒子に対する加水分解性有機珪素化合物の割合を上げることで多孔質シリカ親水膜の樹脂基材への密着性および耐擦傷性を高めている。
【０００６】
しかしながら、監視カメラカバーに用いるアクリル樹脂やポリカーボネート樹脂基材上に多孔質シリカ親水膜を形成し屋外で使用した場合、樹脂基材は吸水や劣化により膨張する。一方で多孔質シリカ親水膜側は膜中に残留している未反応の加水分解性有機珪素化合物の脱水縮合により収縮するため、多孔質シリカ膜に微小な割れ（以下、「クラック」と称する。）が発生する。クラックの発生により膜のヘイズ値が増加し画像に曇りが生じることで、監視カメラの画像分解能が低下してしまう。
【０００７】
このようにシリカ粒子と加水分解性有機珪素化合物から成る多孔質シリカ親水膜においては耐擦傷性と耐候性の両立が困難であるという課題があった。
【課題を解決するための手段】
【０００８】
上記課題は、以下の本発明によって解決される。すなわち、本発明に係る親水性シリカ多孔質膜は、基材の上の、膜厚が３５０ｎｍ以上９００ｎｍ以下の親水性シリカ多孔質膜であって、５５０ｎｍの波長における屈折率が１．２３０以上１．２６０以下であり、且つ２級水酸基を有する炭素数が５または６のグリコールエーテルおよび２級水酸基を有する炭素数が４のヒドロキシ酸エステルからなる群から選ばれる少なくとも１つの化合物を０．５ｍｇ／ｃｍ３以上２．０ｍｇ／ｃｍ３以下の範囲で含むことを特徴とする親水性シリカ多孔質膜である。
【０００９】
また、本発明の別の態様は、基材の上に二酸化ケイ素からなる鎖状粒子を含む分散液を塗布する塗工工程と、前記分散液の塗膜を乾燥させる乾燥工程と、を含む、膜厚が３５０ｎｍ以上９００ｎｍ以下の親水性シリカ多孔質膜の製造方法であって、前記分散液が、２級水酸基を有する炭素数が５または６のグリコールエーテルおよび２級水酸基を有する炭素数が４のヒドロキシ酸エステルからなる群から選ばれる少なくとも１つの化合物を含み、前記乾燥工程が、前記化合物を０．５ｍｇ／ｃｍ３以上２．０ｍｇ／ｃｍ３以下の範囲で親水性シリカ多孔質膜が含むように行われることを特徴とする、親水性シリカ多孔質膜の製造方法である。
【発明の効果】
【００１０】
本発明によれば、耐擦傷性に優れ、長時間の屋外環境暴露時においても低ヘイズを維持することのできる、信頼性の高い親水膜を形成した光学部材を提供することができる。
【図面の簡単な説明】
【００１１】
【図１】本発明に係る親水性シリカ多孔質膜の一実施形態を示す模式図である。
【図２】本発明に係る親水性シリカ多孔質膜の膜厚に対する膜強度の関係を示す図である。
【図３】本発明に係る親水性シリカ多孔質膜の膜厚に対する屈折率の関係を示す図である。
【図４】本発明に係る親水性シリカ多孔質膜の膜断面の走査電子顕微鏡（ＳＥＭ）画像を示す図である。
【図５】本発明の一実施態様に係る監視カメラの模式図である。
【図６】図５（ａ）に示した定点型の監視カメラの構成例を示す図である。
【発明を実施するための形態】
【００１２】
以下、本発明について詳細に説明する。
［光学部材］
図１は、本発明に係る親水性シリカ多孔質膜および光学部材の一実施形態を示す模式図である。光学部材１は、基材２の上に、二酸化ケイ素（シリカ）からなる鎖状粒子（以下、「鎖状粒子」とも称する。）４を含む親水性シリカ多孔質膜３を有している。鎖状粒子４と鎖状粒子４の接点は、鎖状粒子４同士が直接結合した部分でもよく、またはバインダー６を介して結合した部分でもよい。複雑な形状を有する鎖状粒子４が結合することで、親水性シリカ多孔質膜３は、鎖状粒子４と鎖状粒子４の間に空隙５を有している。
【００１３】
バインダー６はアルコキシシランの加水分解縮合物から成り、鎖状粒子４との間でシロキサン結合を形成することができる。そのため、特許文献１のように、鎖状粒子４に対するバインダー６の割合を上げることで粒子間の接合力を高めることで耐擦傷性を得ることができる。しかし、バインダー６の割合を増すことにより、屋外使用時の親水性シリカ多孔質膜３の収縮が大きくなるため、光学部材１はクラックの発生により耐候性が低下してしまうという問題が存在する。
【００１４】
本発明者らは、鋭意検討の結果、親水性シリカ多孔質膜３中のバインダー６の割合が低くても、十分な膜強度を有し、且つ屋外使用時においても光学部材１のクラックの発生を抑制するための条件を見出した。
【００１５】
図２には、本発明に係る親水性シリカ多孔質膜の膜厚と膜強度の関係を示した。各膜厚において、親水性シリカ多孔質膜に含まれる二酸化ケイ素からなる鎖状粒子とバインダーの割合は一定である。図２に示すように、親水性シリカ多孔質膜の膜厚を厚くすることで膜強度（ＪＩＳ  Ｋ５６００−５−４にしたがった鉛筆硬度）が増加することが分かる。また、図３には、各膜厚での親水性シリカ多孔質膜の５５０ｎｍの波長を有する光の屈折率の変化を示した。図３に示すように、親水性シリカ多孔質膜の膜厚を厚くすることに伴い、屈折率が増加していることが分る。親水性シリカ多孔質膜の屈折率の増加は、親水性シリカ多孔質膜中の空隙率が減少し、二酸化ケイ素からなる鎖状粒子の密度が増大していることを表していると考えられる。
【００１６】
本発明者らは、このような効果が得られる理由について以下のように考えた。
一般に、粒子からなる膜（以下、「粒子膜」と称す。）では、膜形成時において粒子を含む分散液の塗膜を基材上に塗布し、溶媒などの揮発成分を除去することにより、膜中の粒子の密度が増大する。また、揮発成分が除去される過程で、基材と粒子および粒子同士といった固体同士の相互作用により粒子の動きが束縛されていく。そのため、粒子膜の固定面である基材からの束縛が大きいため、基材と粒子膜との界面付近の膜の粒子密度は低くなる。本発明に係る親水性シリカ多孔質膜に含まれる二酸化ケイ素からなる鎖状粒子は、二酸化ケイ素の中実粒子が連なったものであり、単軸方向の長さに比べて長軸方向の長さが長く、形状も複雑に屈曲している。そのため、鎖状粒子が基板に束縛される領域は、長軸方向の長さの３倍程度の長さまでの領域である。そのため、本発明に係る親水性シリカ多孔質膜の膜厚を、鎖状粒子が基板に束縛される領域よりも厚い膜厚にすることで、鎖状粒子の密度を高めることができる。また、鎖状粒子は複雑な形状を有するため、本発明に係る親水性シリカ多孔質膜中の鎖状粒子の密度が高まることにより、鎖状粒子同士の接触面が増え、且つ接触面の方位が複雑に配向しているために膜の靱性が向上するという相乗効果を供すると考えられる。
【００１７】
図４には、本発明に係る親水性シリカ多孔質膜の膜断面の走査電子顕微鏡（ＳＥＭ）画像を示す。画像中、白っぽく見える部分が空隙に相当する。図４に示すように、親水性シリカ多孔質膜３において、基材２の近傍の鎖状粒子４の密度は低く、基材２から膜の表面に近づくにつれて鎖状粒子４の密度が高くなっていることが分かる。言い換えると、基材２の近傍の空隙率が、膜の表面近傍の空隙率よりも大きいことが分かる。
【００１８】
また、本発明者らは、親水性シリカ多孔質膜３を有する光学部材の屋外使用時のクラックの発生を抑制するために、鎖状粒子に対するバインダー６の割合を下げ、且つ親水性シリカ多孔質膜の膜中に２級水酸基を有する炭素数が５または６のグリコールエーテルおよび２級水酸基を有する炭素数４のヒドロキシ酸エステルからなる群から選ばれる少なくとも１つの化合物を親水性シリカ多孔質膜中に残溶させることが、効果があることを見出した。以下、親水性シリカ多孔質膜３中に残溶した２級水酸基を有する炭素数が５または６のグリコールエーテルおよび２級水酸基を有する炭素数４のヒドロキシ酸エステルからなる群から選ばれる少なくとも１つの化合物を、「残溶媒７」と称する場合がある。
【００１９】
残溶媒７としての２級水酸基を有する炭素数が５または６のグリコールエーテルとしては、１−プロポキシ−２−プロパノール、１−エトキシ−２−プロパノールなどがあげられる。また、２級水酸基を有する炭素数４のヒドロキシ酸エステルとしては、乳酸メチルがあげられる。また、親水性シリカ多孔質膜３は残溶媒７として、１種または２種以上の化合物を含んでいてもよい。
【００２０】
親水性シリカ多孔質膜３に含まれる残溶媒７の量は、０．５ｍｇ／ｃｍ３以上２．０ｍｇ／ｃｍ３以下であることが好ましい。残溶媒７の量が０．５ｍｇ／ｃｍ３以上であると、屋外使用時に、光学部材のクラックの発生を防ぐことができる。また、残溶媒７の量が２．０ｍｇ／ｃｍ３以下であると、親水性シリカ多孔質膜３は、十分な膜強度を得ることができる。
【００２１】
本発明者らは、親水性シリカ多孔質膜３が残溶媒７を含むことで、光学部材のクッラクの発生を抑制することができる理由について以下のように考えている。
【００２２】
従来、樹脂基材上に親水性シリカ膜を形成した光学部材は、屋外での使用により、紫外線や雨の影響により、樹脂基材が膨張するのに対し、親水性シリカ膜は、膜中のバインダーが収縮するためにクラックが発生していた。親水性シリカ多孔質膜３中の残溶媒７は、２級水酸基を有し適度な大きさを有する化合物であるため、鎖状粒子４やバインダー６の表面に存在する水酸基と相互作用することにより、鎖状粒子４とバインダー６との縮合、およびバインダー６の縮合を阻害すると考えられる。この、残溶媒７の働きにより、本発明の光学部材１は、屋外で使用した際でも、親水性シリカ多孔質膜３が収縮しないため、クラックの発生を抑制することができると考えられる。
【００２３】
以上説明したように、本発明の親水性シリカ多孔質膜は耐擦傷性に優れ、光学部材として用いた際には、耐擦傷性と耐候性の両立した信頼性の高い光学部材を実現することができる。
【００２４】
以下、光学部材１の各構成要素について詳細に説明する。
（基材）
基材２としては、アクリル樹脂およびポリカーボネート樹脂などを用いることができる。基材２の形状は限定されることはなく、平面、曲面、またはドーム形状であって良く、平板状であってもフィルム状であっても良い。
【００２５】
（親水膜）
親水性シリカ多孔質膜３は、基材２の表面に鎖状粒子４が複数積み重なっており、鎖状粒子４同士の間は、直接またはバインダー６で結合されている。空隙５に含まれる空気（屈折率１．０）によって親水性シリカ多孔質膜３の屈折率は中実粒子が鎖状につながった鎖状粒子４自体の屈折率より低い屈折率になる。空隙５は単独の孔でも、連通孔でもよい。親水性シリカ多孔質膜３中の空隙５の割合は、鎖状粒子４とバインダー６との比、および親水性シリカ多孔質膜３の膜厚により決定される。
【００２６】
鎖状粒子４を含む親水性シリカ多孔質膜３の厚さは、３５０ｎｍ以上９００ｎｍ以下が好ましい。この範囲で膜の厚さを設計することによって、鎖状粒子４の膜密度を上げ、親水性シリカ多孔質膜３の耐擦傷性を向上させることができる。３５０ｎｍ以上９００ｎｍ以下の膜厚における親水性シリカ多孔質膜３の５００ｎｍの波長を有する光の屈折率が１．２３０以上１．２６０以下の範囲であるとき、親水性シリカ多孔質膜３を用いた光学部材は耐擦傷性と耐候性の両立が可能となるため好ましい。
【００２７】
（粒子）
鎖状粒子４は平均粒子径が１０ｎｍ以上５０ｎｍ以下の中実粒子が、平均で２から８個連なったものが好ましい。鎖状粒子４は、不規則に折れ曲がった形状を有する。中実粒子の平均粒子径が１０ｎｍ以上であることにより、鎖状粒子４間にできる空隙５の大きさが十分に大きくなり、屈折率を下げることができる。鎖状粒子４としては、例えば、日産化学工業株式会社製のスノーテックス（登録商標）−ＯＵＰ、スノーテックス（登録商標）−ＵＰ、ＩＰＡ−ＳＴ−ＵＰ（登録商標）、ＭＥＫ−ＳＴ−ＵＰ（登録商標）などが挙げられる。
【００２８】
中実粒子の平均粒子径、および鎖状粒子４がいくつの中実粒子が連なって構成されているかは、透過電子顕微鏡像の視野において、５０個以上の鎖状粒子４について、中実粒子の粒子径および中実粒子の連なった数を計測し、それらを平均して求めることができる。
【００２９】
中実粒子には、二酸化ケイ素などのケイ素酸化物または有機ケイ素の中実粒子を用いることができる。中でも、製造が容易な、二酸化ケイ素の中実粒子が特に好ましい。
【００３０】
（バインダー）
バインダー６には、鎖状粒子４との間でシロキサン結合を形成して、鎖状粒子４同士を結合する材料が好ましい。バインダー６は、アルコキシシランの加水分解縮合物から成るバインダー６を形成するために必要な成分を含む溶液を用いことができる。
【００３１】
バインダーを形成するために必要な成分を含む溶液として、アルコキシシランの加水分解縮合物を含む溶液を用いることができる。アルコキシシランの加水分解縮合物を含む溶液は、アルコキシシランを加水分解した後に縮合することにより作製できる。
【００３２】
アルコキシシランの加水分解縮合物の前駆体であるアルコキシシランは水に相溶しないため、反応初期はアルコキシシランと水の二層が分離した状態である。反応が進むと、アルコキシ基の加水分解によりアルコキシシランがシラノール化し、水層に溶解するため、均一に混合する。アルコキシシランの加水分解縮合物を含む溶液の調製のためには、アルコキシシランに対して水を５から２０当量用いることが好ましい。加水分解を進めるために触媒として酸または塩基を加えてもよい。触媒としては硫酸、塩酸、硝酸、リン酸、アンモニア、ホスフィン酸、ホスフォン酸からなる群より選択される１種または２種以上の酸または塩基を含む触媒を１ｗｔ％以下の濃度で用いることが好ましい。アルコキシシランの加水分解縮合物の調製の際には、反応温度は、５℃より高く３０℃以下にすることが好ましい。反応温度が５℃より高いと、アルコキシシランの加水分解縮合物の加水分解が短い時間で完了するため生産性が高くなる。また、反応温度を３０℃以下にすることで、アルコキシシランの加水分解物の縮合反応が適度に進行し、アルコキシシランの加水分解縮合物の過度の成長を抑制できる。このため、成膜後の親水性シリカ多孔質膜中の鎖状粒子間に形成される空隙サイズを適度な大きさとすることができ、散乱を抑制することができる。
【００３３】
アルコキシシランの加水分解と縮合反応の進行度は、アルコキシシランの加水分解縮合物の平均粒子径で評価することができる。アルコキシシランと水を含む反応溶液を、動的光散乱法で測定した際の、アルコキシシランの加水分解縮合物の平均粒子径が８ｎｍから３０ｎｍであることが好ましい。また、平均粒子径は、８ｎｍから１５ｎｍのであることがより好ましい。
【００３４】
アルコキシシランとしては、例えば、メチルトリエトキシシラン、メチルトリメトキシシランなどのメチル基が修飾された３官能シランや、テトラエトキシシランなどの４官能シランを挙げることができる。また、アルコキシシランは、１種または２種以上のアルコキシシランを用いてもよく、上記３官能シランおよび４官能シランを混合して用いても良い。シラノール基を増やすことで、鎖状粒子４との接点でシロキサン結合を形成する確率が高まり、親水性シリカ多孔質膜３の強度が高くなるため、４官能シランを用いることが好ましい。
【００３５】
［親水性シリカ多孔質膜および光学部材の製造方法］
次に、本発明に係る親水性シリカ多孔質膜および光学部材の製造方法についてその一例を説明する。
【００３６】
本発明の親水性シリカ多孔質膜３の製造方法を以下に示す。基材２の上に、バインダー６を形成するためのアルコキシシランの加水分解縮合物を含む溶液と、鎖状粒子４と、２級水酸基を有する炭素数が５または６のグリコールエーテルおよび２級水酸基を有する炭素数４のヒドロキシ酸エステルからなる群から選ばれる少なくとも１つの化合物とを含有する分散液を塗布し、塗膜を形成する。その後、基材２上の塗膜を乾燥させることにより、残溶媒７を含む鎖状粒子４同士が直接またはバインダー６を介して結合した単一の層からなる、親水性シリカ多孔質膜３を形成することができる。
【００３７】
以下に各工程の詳細を述べる。
（鎖状粒子を含む分散液を塗布する工程）
鎖状粒子４は、２級水酸基を有する炭素数が５または６のグリコールエーテル、２級水酸基を有する炭素数４のヒドロキシ酸エステルに分散させて用いることが好ましいが、これらの溶媒と他の溶媒の混合溶媒で分散させて用いてもよい。市販の鎖状粒子４が溶媒に分散されたものを用いる場合、溶媒の沸点が９０℃以下であると溶媒が急激に気化することがある。これを避けるために、沸点が９０℃以下である溶媒を、２級水酸基を有する炭素数が５または６のグリコールエーテルおよび２級水酸基を有する炭素数４のヒドロキシ酸エステルからなる群から選ばれる少なくとも１つの化合物に置換して用いることが好ましい。
【００３８】
鎖状粒子４の分散液に含まれる鎖状粒子４の濃度は、親水性シリカ多孔質膜３の膜厚が３５０ｎｍ以上から９００ｎｍ以下となるように成膜できる濃度であれば良い。用いる溶媒や成膜条件によって分散液中の鎖状粒子４の濃度は適宜選択することができるが、二酸化ケイ素換算で５ｗｔ％以上２０ｗｔ％以下であることが好ましい。
【００３９】
鎖状粒子４を含む分散液には、親水性シリカ多孔質膜３に強度をもたせるため、バインダー６を形成するために必要な成分としてアルコキシシランの加水分解縮合物を添加する必要がある。アルコキシシランの加水分解縮合物の濃度は、分散液中の鎖状粒子４の濃度によって適宜選択することができるが、アルコキシシランの加水分解縮合物をケイ素原子に換算した時の重量比が、鎖状粒子４に対して３ｗｔ％以上１５ｗｔ％以下であることが望ましい。重量比が３ｗｔ％以上であると、親水性シリカ多孔質膜３は好適な膜強度を得ることができる。一方、重量比を１５ｗｔ％より多くしても、親水性シリカ多孔質膜３の強度は変わらない。また、重量比が１５ｗｔ％以下であると、親水性シリカ多孔質膜３を用いた光学部材の屋外使用時においてもクラック発生を防ぐことができる。バインダー６の鎖状粒子４に対する比を大きくしていくと、バインダー６が鎖状粒子４より小さいため、鎖状粒子４の間の空隙５をバインダー６が埋めてしまい、親水性シリカ多孔質膜３の屈折率が増加する。耐擦傷性と耐候性の両立が可能な上記膜厚とバインダー濃度における屈折率の範囲は、５５０ｎｍの波長を有する光の屈折率が１．２３０以上１．２６０以下の範囲である。アルコキシシランの加水分解縮合物と鎖状粒子４のケイ素原子に換算した重量比が上記範囲であると、親水性シリカ多孔質膜３の屈折率をこの範囲とすることができる。
【００４０】
（親水膜を作製する工程）
鎖状粒子４を含む分散液を基材の表面に塗布することで、鎖状粒子４を含む分散液の塗膜を基材上に形成する（塗工工程）。鎖状粒子４を含む分散液の、塗布方法としてはディップコート法、スピンコート法、スプレーコート法、スリットコート法、印刷法など、公知の手法を用いることができる。
【００４１】
鎖状粒子４を含む分散液の塗膜を乾燥することで、親水性シリカ多孔質膜３とする（乾燥工程）。乾燥は、乾燥機、ホットプレート、電気炉などを用いることができる。乾燥条件は、基材に影響を与えず、且つ塗膜中の鎖状粒子４に配位していない溶媒を気化し、親水性シリカ多孔質膜３中の残溶媒７が０．５ｍｇ／ｃｍ３以上２．０ｍｇ／ｃｍ３以下となる温度および時間とする。一般的には、乾燥条件は１５０℃以下の温度、３時間以下とすることが好ましい。
【００４２】
（光学部材および光学機器）
本発明の光学部材としては、本発明の親水性シリカ多孔質膜を有する限りいかなる光学部材であっても良い。このような光学部材としては、光学フィルム、光学フィルター、センサー、反射防止板、監視カメラ用カバー等の保護カバー、自動車、電車、航空機等の窓、バイクのフロントカウル、ヘルメットのシールド等を挙げることができる。本発明の光学機器としては、本発明の光学部材が組み込まれた光学機器である限りいかなる光学機器であっても良い。このような光学機器としては、テレビ、プラズマディスプレイパネル、屋外用ディスプレイ等の各種ディスプレイ、スチールカメラ、ビデオカメラ、監視カメラ等の各種カメラ、双眼鏡、望遠鏡、太陽電池等に用いることができる。
【００４３】
図５（ａ）、（ｂ）は、本発明の光学部材が組み込まれた光学機器の例を示す模式図である。図５（ａ）は定点観察型の監視カメラ２０、図５（ｂ）はパン・チルト・ズーム駆動が可能な旋回型の監視カメラ２０である。監視カメラ２０は、装置本体２１と、保護カバー２２とを有し、装置本体２１は、映像データーを取得する光学系を備えている。また、保護カバー２２は、少なくとも装置本体２１の光学系を覆い、外部からの防塵や衝撃から防御する。図５（ａ）の保護カバー２２は平面形状の箱型、図５（ｂ）の保護カバー２２は半球形状のドーム型であるが、保護カバーの形状はこれらに限定されない。
【００４４】
図６に、図５（ａ）に示した定点観察型の監視カメラ２０の構成例を示す。監視カメラ２０は、保護カバー２２、装置本体２１および出力部３５からなり、装置本体２１は、筐体３６で囲まれた空間内に、光学系３１、イメージセンサ３２、映像エンジン３３、圧縮出力回路３４を備えている。
【００４５】
保護カバー２２として、本発明の光学部材はシリカ多孔質膜３が設けられた面が外部を向くように配置される。
【００４６】
保護カバー２２を介して入射する像は、光学系（レンズ）３１によってイメージセンサ３２の上に結像され、イメージセンサ３２によって映像アナログ信号（電気信号）に変換される。映像アナログ信号は、イメージセンサ３２から映像エンジン３３へと送信され、映像デジタル信号に変換される。映像エンジン３３で変換された映像デジタル信号は圧縮出力回路３４へと送られ、デジタルファイルに圧縮される。映像エンジン３３は、映像アナログ信号を映像デジタル信号に変換する過程で、輝度、コントラスト、色補正、ノイズ除去などの画質を調整する処理を行ってもよい。デジタルファイルは、出力部３５から配線を介して外部機器へと出力される。
【００４７】
図５（ｂ）に示したパン・チルト・ズーム駆動が可能な旋回型の監視カメラ２０の場合も基本的な構成は同様であるが、さらに、画角調整するパンチルト、撮像条件等を制御するコントローラを備えている。
【００４８】
これらの監視カメラ２０は、取得した映像データーを保存しておく記憶装置、出力部３５から出力されたデーターを外部に転送する転送手段などとともに、監視システムを構成することができる。
【００４９】
このように、監視カメラの保護カバー２２に本発明の光学部材を用いれば、長期にわたって、防塵および外部からの衝撃を防御するとともに、外部環境の変化によって保護カバー２２に付着する水滴を液膜化させ、取得する映像の歪みを抑制することができる。
【実施例】
【００５０】
以下、実施例により本発明を具体的に説明する。ただし本発明はかかる実施例に限定されるものではない。
【００５１】
鎖状粒子を含む分散液と、バインダーを形成するために必要な成分を含有する溶液をそれぞれ下記の方法で調製した。
【００５２】
（ａ）鎖状粒子を含む分散液の調製
（分散液１）
平均粒子径が１２ｎｍの二酸化ケイ素の中実粒子が平均で７個連なった鎖状粒子の２−プロパノール分散液（商品名：ＩＰＡ−ＳＴ−ＵＰ（登録商標）、日産化学工業株式会社製、）に、１−プロポキシ−２−プロパノールを加えながら２−プロパノールを除去し、分散液（固形分濃度３１．０７ｗｔ％）を作製した。以下、この分散液を鎖状粒子分散液という。
【００５３】
ケイ酸エチル６２．６ｇと１−エトキシ−２−プロパノール３６．８ｇの溶液に、０．０１ｍｏｌ／Ｌの希塩酸５４ｇを徐々に加え、室温で５時間攪拌し、固形分濃度１１．８質量％のバインダー溶液を調製した。
【００５４】
上記で調整した鎖状粒子分散液９．０１ｇに１−プロポキシ−２−プロパノール２．３９ｇおよび乳酸メチル６．５１ｇを添加し、さらに上記で調製したバインダー溶液２．３７ｇを添加し、２０℃で６０分撹拌し、分散液１を調製した。分散液１の１−プロポキシ−２−プロパノールと乳酸メチルの重量比は５０：５０、鎖状粒子の固形分濃度は１４％、鎖状粒子とアルコキシシランの加水分解縮合物のケイ素原子に換算した固形分の重量比が１００：１０である。
【００５５】
（分散液２）
鎖状粒子分散液５．１５ｇに１−プロポキシ−２−プロパノール５．６５ｇおよび乳酸メチル８．００ｇを添加し、さらにバインダー溶液１．３６ｇを添加して撹拌した以外は分散液１と同様に分散液２を調製した。分散液２の１−プロポキシ−２−プロパノールと乳酸メチルの重量比は５０：５０、鎖状粒子の固形分濃度は８％、鎖状粒子とアルコキシシランの加水分解縮合物のケイ素原子に換算した固形分の重量比が１００：１０である。
【００５６】
（分散液３）
鎖状粒子分散液１０．３０ｇに１−プロポキシ−２−プロパノール１．３０ｇおよび乳酸メチル６．０１ｇを添加し、さらにバインダー溶液２．７１ｇを添加して撹拌した以外は分散液１と同様に調製した。分散液３の１−プロポキシ−２−プロパノールと乳酸メチルの重量比は５０：５０、鎖状粒子の固形分濃度１６％、鎖状粒子とアルコキシシランの加水分解縮合物のケイ素原子に換算した固形分の重量比が１００：１０である。
【００５７】
（分散液４）
乳酸メチルの代わりに１−エトキシ−２−プロパノール８．００ｇ添加した以外は分散液２と同様に調製した。分散液４の１−プロポキシ−２−プロパノールと１−エトキシ−２−プロパノールの重量比は５０：５０、鎖状粒子の固形分濃度は８％、鎖状粒子とアルコキシシランの加水分解縮合物のケイ素原子に換算した固形分の重量比が１００：１０である。
【００５８】
（分散液５）
乳酸メチルの代わりに１−エトキシ−２−プロパノール６．５１ｇ添加した以外は分散液１と同様に調製した。分散液５の１−プロポキシ−２−プロパノールと１−エトキシ−２−プロパノールの重量比は５０：５０、鎖状粒子の固形分濃度は１４％、鎖状粒子とアルコキシシランの加水分解縮合物のケイ素原子に換算した固形分の重量比が１００：１０である。
【００５９】
（分散液６）
乳酸メチルの代わりに１−エトキシ−２−プロパノール６．０１ｇ添加した以外は分散液３と同様に調製した。分散液６の１−プロポキシ−２−プロパノールと１−エトキシ−２−プロパノールの重量比は５０：５０、鎖状粒子の固形分濃度は８％、鎖状粒子とアルコキシシランの加水分解縮合物のケイ素原子に換算した固形分の重量比が１００：１０である。
【００６０】
（分散液７）
鎖状粒子分散液９．０１ｇに１−プロポキシ−２−プロパノール２．３９ｇおよび乳酸メチル５．４６ｇを添加し、さらにバインダー溶液３．５６ｇを添加して撹拌した以外は分散液１と同様に調製した。分散液７の１−プロポキシ−２−プロパノールと乳酸メチルの重量比は５０：５０、鎖状粒子の固形分濃度は１４％、鎖状粒子とアルコキシシランの加水分解縮合物のケイ素原子に換算した固形分の重量比が１００：１５である。
【００６１】
（分散液８）
鎖状粒子分散液３．８６ｇに１−プロポキシ−２−プロパノール６．７４ｇおよび乳酸メチル８．５０ｇを添加し、さらにバインダー溶液１．０２ｇを添加して撹拌した以外は分散液１と同様に調製した。分散液８の１−プロポキシ−２−プロパノールと乳酸メチルの重量比は５０：５０、鎖状粒子の固形分濃度は６％、鎖状粒子とアルコキシシランの加水分解縮合物のケイ素原子に換算した固形分の重量比が１００：１０の分散液８である。
【００６２】
（分散液９）
鎖状粒子分散液１１．５９ｇに１−プロポキシ−２−プロパノール０．２１ｇおよび乳酸メチル５．５１ｇを添加し、さらにバインダー溶液３．０５ｇを添加して撹拌した以外は分散液１と同様に調製した。分散液９の１−プロポキシ−２−プロパノールと乳酸メチルの重量比は５０：５０、鎖状粒子の固形分濃度は１８％、鎖状粒子とアルコキシシランの加水分解縮合物のケイ素原子に換算した固形分の重量比が１００：１０である。
【００６３】
（分散液１０）
乳酸メチルの代わりに１−ブタノール６．５１ｇ添加した以外は分散液１と同様に調製した。分散液１０の１−プロポキシ−２−プロパノールと１−ブタノールの重量比は５０：５０、鎖状粒子の固形分濃度は１４％、鎖状粒子とアルコキシシランの加水分解縮合物のケイ素原子に換算した固形分の重量比が１００：１０の分散液１０が得られた。
【００６４】
（分散液１１）
乳酸メチルの代わりにエチルセロソルブ６．５１ｇ添加した以外は分散液１と同様に調製した。分散液１１の１−プロポキシ−２−プロパノールとエチルセロソルブの重量比は５０：５０、鎖状粒子の固形分濃度は１４％、鎖状粒子とアルコキシシランの加水分解縮合物のケイ素原子に換算した固形分の重量比が１００：１０である。
【００６５】
（分散液１２）
乳酸メチルの代わりに１−ヘキサノール６．５１ｇ添加した以外は分散液１と同様に調製した。分散液１２の１−プロポキシ−２−プロパノールと１−ヘキサノールの重量比は５０：５０、鎖状粒子の固形分濃度は１４％、鎖状粒子とアルコキシシランの加水分解縮合物のケイ素原子に換算した固形分の重量比が１００：１０である。
【００６６】
（分散液１３）
鎖状粒子分散液９．０１ｇに１−プロポキシ−２−プロパノール２．３９ｇおよび乳酸メチル４．４１ｇを添加し、さらにバインダー溶液４．７５ｇを添加し、６０分撹拌した以外は分散液１と同様に調製した。分散液１３の１−プロポキシ−２−プロパノールと乳酸メチルの重量比は５０：５０、鎖状粒子の固形分濃度は１４％、鎖状粒子とアルコキシシランの加水分解縮合物のケイ素原子に換算した固形分の重量比が１００：２０である。
【００６７】
（プライマー塗工液）
アミノ系シランである３−（２−アミノエチルアミノ）プロピルトリメトキシシラン（商品番号：Ａ０７７４、東京化成工業株式会社製）０．１ｇを１−メトキシ−２−プロパノール（関東化学製）１００ｇに加えて室温で１０分間撹拌し、プライマー塗工液とした。
【００６８】
上記の分散液１〜１３およびプライマー塗工液を用いて、以下の実施例および比較例に係る光学部材を作製した。
【００６９】
（実施例１）
直径（φ）５０ｍｍ厚さ４ｍｍの円形のポリカーボネート基板（ｎｄ＝１．５８、νｄ＝３０．２）と残溶媒の量を測定するための４ｃｍ×４ｃｍの正方形のシリコン基板それぞれに分散液２を塗布した。初めに、プライマー塗工液を０．４ｍＬ滴下し、１５００ｒｐｍで３０秒スピンコートを行った。その後、熱風循環オーブン中９０℃で１０分間加熱した。続いて分散液２を０．４ｍＬ滴下し、２０００ｒｐｍで２０秒間スピンコートを行った。その後、熱風循環オーブン中９０℃で１５分間焼成した。こうして、ポリカーボネート基板上に親水性シリカ多孔質膜が形成された実施例１の光学部材および親水性シリカ多孔質膜が形成された実施例１の残溶媒の量を測定するための部材（以下、「残溶媒量測定部材」ともいう。）を作成した。
【００７０】
（実施例２〜９および比較例１〜８）
分散液と焼成条件を表１に示すように変えた以外は実施例１と同様に、光学部材および残溶媒量測定用部材を作製した。
【００７１】
［光学部材の評価］
上記実施例および比較例で得られた光学部材および残溶媒量測定用部材については、下記の方法に従って評価を行った。
【００７２】
（１）溶媒残存量
実施例１〜９および比較例１〜８で作成した残溶媒量測定用部材の親水性シリカ多孔質膜に含まれる残溶媒の量を測定した。測定には、サーモサイエンティフィック社製のヘッドスペースＴＲＩＰＬＵＳ３００、マススペクトログラフィーＬＳＱ  ＬＴ、およびガスクロマトグラフィーＴＲＡＣ  ＧＣ  ＵＬＴＲＡを用い、カラムはフロンティアラボ社製のＵｌｔｒａＡｌｌｏｙシリーズ（型式：ＵＡ＋−５）を用いた。
測定条件はヘッドスペースのオーブン加熱温度１６０℃、平衡時間３０分、パージタイム３分、マススペクトログラフィーのイオン源の温度を２２０℃、ガスクロマトグラフィーの注入口の加熱温度２００℃、オーブンの加熱条件は初期４０℃１分保持、５．０℃／ｍｉｎで２００℃まで昇温し、２００℃で１０分保持、２０．０℃／ｍｉｎで３２０℃まで昇温し、３２０℃で５分保持とした。
溶媒残存量は、検量線に基づいて算出した。検量線は、クロロホルムに検出ピーク強度比較用のナフタレンを０．１５ｗｔ％になるように添加し、検出したい溶媒を濃度が０．１３ｗｔ％、０．２３ｗｔ％、０．３５ｗｔ％、０．６２ｗｔ％となるように添加した各溶液を用いて測定し、各溶媒濃度のピーク強度とナフタレン０．１５ｗｔ％のピーク強度比を算出することで作成した。
続いて１０ｍＬのサンプル管に、実施例および比較例で作製した残溶媒量測定用部材とナフタレン０．１５ｗｔ％のクロロホルム溶液２ｇをともに封入し、測定用サンプルを調整した。各実施例１〜９および各比較例１〜８の測定サンプルについて、上記の条件で測定した。検出溶媒とナフタレンの強度比から溶媒量を算出し、親水性シリカ多孔質膜の膜厚とシリコン基板の面積から１ｃｍ３あたりの膜中の溶媒残存量を計算した。結果を表１に示す。
【００７３】
（２）膜厚、屈折率測定
分光エリプソメータ（商品名：ＶＡＳＥ（登録商標）、ジェー・エー・ウーラム・ジャパン製）を用い、実施例１〜９および比較例１〜８で作成した光学部材の親水性シリカ多孔質膜の屈折率を、それぞれ波長３８０ｎｍから８００ｎｍまでの光を用いた測定を行った。膜厚と屈折率の計算は親水性シリカ多孔質膜を単層のCauchyモデルと仮定して解析を行い、波長５５０ｎｍでの膜厚と屈折率を求めた。結果を表１に示す。
【００７４】
（３）耐擦傷性の評価
実施例１〜９および比較例１〜８で作成した光学部材の親水性シリカ多孔質膜の耐擦傷性の評価を以下のように行った。
光学部材の親水性シリカ多孔質膜上にエタノールを浸したシルボン紙を乗せ、さらにその上から直径（φ）５ｍｍの円形の接触面を有するブタジエンゴムを介して荷重をかけながら、１０往復擦った。荷重は０．２ｋｇ、０．５ｋｇ、１ｋｇ、２ｋｇと段階的に上げていきキズの評価を目視で行った。評価基準は以下のとおりである。結果を表１に示す。
耐擦傷性：評価ＡおよびＢの光学部材は、光学部材として好適に用いられる親水性シリカ多孔質膜を有する。
Ａ：荷重２ｋｇでもキズなし
Ｂ：荷重１ｋｇまでキズなし
Ｃ：荷重０．５ｋｇまでキズなし
Ｄ：荷重０．２ｋｇでもキズあり
【００７５】
（４）サンシャインウェザー試験後のヘイズ測定
実施例１〜９および比較例１〜８で作成した光学部材の耐候性の評価として、サンシャインウェザー（ＳＷ）試験後の光学部材のクラックによるヘイズ測定を行った。サンシャインウェザー試験にはキセノンウェザーメーター（商品名：スーパーキセノンウェザーメーター  ＣＸ７５、スガ試験機株式会社製）を用いた。実施例１〜９および比較例１〜８で作成した各光学部材を試験機に投入し、光照射強度を１８０Ｗ／ｍ２に設定し、光照射と放水を１８分行い、その後光照射のみを１時間４２分行うことを１サイクルとして、合計３００サイクル試験を行った。
サンシャインウェザー試験後、各光学部材のヘイズ値をヘイズメーター（日本電色工業株式会社製  ＮＤＨ２０００）で測定した。評価基準は以下のとおりである。結果を表１に示す。
ヘイズ値：評価ＡおよびＢの光学部材は、光学部材として好適に用いられる親水性シリカ多孔質膜を有する。
Ａ：１％未満
Ｂ：１％以上２％未満
Ｃ：２％以上３％未満
Ｄ：３％以上
【００７６】
（５）サンシャインウェザー試験後の親水性評価
実施例１〜９および比較例１〜８で作成した光学部材の親水性シリカ多孔質膜の表面の親水性を評価した。上記のサンシャインウェザー試験後の各光学部材の親水性シリカ多孔質膜の表面に、純水２μＬの液滴を滴下し、その液滴と親水性シリカ多孔質膜の表面が成す接触角を、全自動接触角計（商品名：ＤＭ−７０１、共和界面科学株式会社製）を用い、２３℃５０％ＲＨで測定した。接触角４０度未満の場合に親水性有りと判断し、接触角４０度以上の場合に親水性無しと判断した。
結果を表１に示す。
【００７７】
【表１】
2019211662.tif 000003
【００７８】
実施例および比較例の結果から、以下のことが確認できた。
実施例２、８および９並びに比較例７および８の結果から、焼成条件によって膜中に残存する溶媒の量が異なることが分かった。実施例８および比較例７に示されるように、焼成温度が高く焼成時間が長いほど溶媒残存量は少なくなった。一方、実施例９および比較例８に示されるように、焼成温度が低く焼成時間が短いほど溶媒残存量は多くなった。膜中の単位体積あたりの残溶媒の含有量が０．５ｍｇ／ｃｍ３以上２．０ｍｇ／ｃｍ３以下であることによって、実施例２および８の光学部材の親水性シリカ多孔質膜は、耐擦傷性およびサンシャインウェザー試験後の親水性に優れ、光学部材はサンシャインウェザー試験後のヘイズ値が良好であることがわかった。
【００７９】
一方、比較例７に示すように残溶媒が親水性シリカ多孔質膜内に十分な量残存しなければ、サンシャインウェザー試験により、光学部材にクラックが発生し、ヘイズ値が大きくなることがわかった。また、比較例８に示すように低温かつ短時間で焼成した場合は、親水性シリカ多孔質膜内の残溶媒の含有量が多くなり、耐擦傷性が悪化していることがわかる。
【００８０】
また、比較例３〜５に示すように、残溶媒中に１級の水酸基を有する溶媒が残存することにより、２級水酸基を有する炭素数が５または６のグリコールエーテルおよび２級水酸基を有する炭素数が４のヒドロキシ酸エステルからなる群から選ばれる少なくとも１つの化合物が、親水性シリカ多孔質膜内に０．５ｍｇ／ｃｍ３以上２．０ｍｇ／ｃｍ３以下の範囲で含まれない場合も、サンシャインウェザー試験により、光学部材にクラックが発生しヘイズ値が大きくなることがわかった。
【００８１】
さらに、比較例１および２に示すように、親水性シリカ多孔質膜の膜厚が薄いと耐擦傷性が悪化し、厚いとサンシャインウェザー試験により、光学部材にクラックが発生しヘイズ値が大きくなることがわかった。
【００８２】
またさらに、比較例６に示すように、鎖状粒子に対するバインダーの重量比を上げると、膜密度が高まる（屈折率が増加する）ことにより、親水性シリカ多孔質膜の耐擦傷性は良好となった。一方、この場合、サンシャインウェザー試験により、光学部材にクラックが発生しヘイズ値が大きくなることがわかった。これは、親水性シリカ多孔質膜中のバインダー量が増えることでサンシャインウェザー試験中にバインダーの加水分解縮合反応が進行し、光学部材のクラックが大きくなるためと考えられる。
【符号の説明】
【００８３】
１  光学部材
２  基材
３  親水性シリカ多孔質膜
４  鎖状粒子
５  空隙
６  バインダー
７  残溶媒
２０  監視カメラ
２１  装置本体
２２  保護カバー
３１  光学系
３２  イメージセンサ
３３  映像エンジン
３４  圧縮出力回路
３５  出力部
３６  筐体
【図１】
2019211662.tif 000004
【図２】
2019211662.tif 000005
【図３】
2019211662.tif 000006
【図４】
2019211662.tif 000007
【図５】
2019211662.tif 000008
【図６】
2019211662.tif 000009